(57)【要約】本発明は、ポリエステル樹脂組成物が溶融紡糸されたポリエステル系人工毛髪用繊維であり、上記ポリエステル樹脂組成物は、ポリエステル樹脂１００重量部と、臭素化エポキシ系難燃剤５重量部以上４０重量部以下と、酸化アンチモン１．５重量部以上７重量部未満を含み、上記ポリエステル樹脂は、ポリアルキレンテレフタレート及びポリアルキレンテレフタレートを主体とする共重合ポリエステルからなる群から選ばれる１種以上であり、上記ポリエステル系人工毛髪用繊維は、繊維軸方向に対して平行方向の断面において、上記ポリエステル樹脂中に島状に分散している臭素化エポキシ系難燃剤の凝集体を有するポリエステル系人工毛髪用繊維、頭飾製品及びその製造方法に関する。これにより、人毛に近似した光沢と触感を有するポリエステル系人工毛髪用繊維及びそれを含む頭飾製品を提供する。
2013172387.tif 000002
【特許請求の範囲】
【請求項１】
ポリエステル樹脂組成物が溶融紡糸されたポリエステル系人工毛髪用繊維であり、
前記ポリエステル樹脂組成物は、ポリエステル樹脂１００重量部と、臭素化エポキシ系難燃剤５重量部以上４０重量部以下と、酸化アンチモン１．５重量部以上７重量部未満を含み、
前記ポリエステル樹脂は、ポリアルキレンテレフタレート及びポリアルキレンテレフタレートを主体とする共重合ポリエステルからなる群から選ばれる１種以上であり、
前記ポリエステル系人工毛髪用繊維は、繊維軸方向に対して平行方向の断面において、前記ポリエステル樹脂中に島状に分散している臭素化エポキシ系難燃剤の凝集体を有することを特徴とするポリエステル系人工毛髪用繊維。
【請求項２】
前記ポリエステル系人工毛髪用繊維は、繊維軸方向に対して平行方向の断面において、３６０μｍ２あたりに、針状比が２以上２０以下且つ対角幅が０．０５μｍ以上である臭素化エポキシ系難燃剤の凝集体を５０個以上有する請求項１に記載のポリエステル系人工毛髪用繊維。
【請求項３】
前記ポリエステル系人工毛髪用繊維は、繊維軸方向に対して平行方向の断面において、３０３６μｍ２あたりに、対角幅が０．１５μｍ以上０．８μｍ未満且つ針状比が０超６未満である臭素化エポキシ系難燃剤の凝集体を３００個以上有し、並びに対角幅が０．８μｍ以上である臭素化エポキシ系難燃剤の凝集体を２０個以下有する請求項１又は２に記載のポリエステル系人工毛髪用繊維。
【請求項４】
前記ポリエステル系人工毛髪用繊維は、繊維軸方向に対して平行方向の断面において、３６０μｍ２あたりに、針状比が２．５以上１００/７以下且つ対角幅が０．０７μｍ以上である臭素化エポキシ系難燃剤の凝集体を４０個以上有する請求項１〜３のいずれか１項に記載のポリエステル系人工毛髪用繊維。
【請求項５】
前記ポリエステル系人工毛髪用繊維は、繊維軸方向に対して平行方向の断面において、３６０μｍ２あたりに、針状比が２０/７以上１００/９以下且つ対角幅が０．０９μｍ以上である臭素化エポキシ系難燃剤の凝集体を１０個以上有する請求項１〜４のいずれか１項に記載のポリエステル系人工毛髪用繊維。
【請求項６】
繊維中に顔料又は染料を０．１重量％以上２重量％以下含む請求項１〜５のいずれか１項に記載のポリエステル系人工毛髪用繊維。
【請求項７】
請求項１〜６のいずれか１項に記載のポリエステル系人工毛髪用繊維を含むことを特徴とする頭飾製品。
【請求項８】
前記頭飾製品が、ヘアーウィッグ、かつら、ウィービング、ヘアーエクステンション、ブレードヘアー、ヘアーアクセサリー及びドールヘアーからなる群から選ばれる一種である請求項７に記載の頭飾製品。
【請求項９】
ポリエステル樹脂組成物を用いてポリエステル系人工毛髪用繊維を製造する方法であって、
前記ポリエステル樹脂組成物は、ポリエステル樹脂１００重量部と、臭素化エポキシ系難燃剤５重量部以上４０重量部以下と、酸化アンチモン１．５重量部以上７重量部未満を含み、
前記ポリエステル樹脂は、ポリアルキレンテレフタレート及びポリアルキレンテレフタレートを主体とする共重合ポリエステルからなる群から選ばれる１種以上であり、
前記ポリエステル樹脂組成物を溶融紡糸し、繊維軸方向に対して平行方向の断面において、前記ポリエステル樹脂中に島状に分散している臭素化エポキシ系難燃剤の凝集体を有するポリエステル系人工毛髪用繊維を得ることを特徴とするポリエステル系人工毛髪用繊維の製造方法。
【発明の詳細な説明】
【技術分野】
【０００１】
本発明は、人毛の代替品として使用できるポリエステル系人工毛髪用繊維に関し、詳細には、人毛に近似する光沢と触感を有するポリエステル系人工毛髪用繊維及びそれを含む頭飾製品、並びにその製造方法に関する。
【背景技術】
【０００２】
従来、ヘアーウィッグ、かつら、ヘアーエクステンション、ヘアーアクセサリー、ドールヘアー等の頭飾製品に用いられる毛髪用繊維材料としては、人毛が用いられていた。近年においては、人毛の入手が困難になったため、人毛から各種人工毛髪用繊維、例えば、モダクリル繊維等のアクリル系繊維、ポリ塩化ビニル系繊維、ポリエステル系繊維等への代替が進んでいる。ポリエステル系繊維等の人工毛髪用繊維は、その繊維表面の光沢が強く、頭飾製品、特にヘアーウィッグ、かつら等の人毛に取り付けるような頭飾製品に用いた場合、人毛との光沢の違いにより頭髪全体として違和感があるという問題があった。【０００３】
そこで、特許文献１では、光沢を調整する方法として、ポリエステル系人工毛髪用繊維に有機粒子や無機粒子を含有させることにより繊維の艶を調整する技術が提案されている。これは、微粒子により、繊維表面に突起を形成する技術である。【０００４】
また、人工毛髪用繊維としては、より人毛に近似した黒系の濃色が望まれている。しかし、濃色の場合、反射光とのコントラスト差によって、光沢がより高くなりやすいため、もっと光沢を下げる必要がある。
【先行技術文献】
【特許文献】
【０００５】
【特許文献１】特開２００５−４２２３４号公報
【発明の概要】
【発明が解決しようとする課題】
【０００６】
従来の技術において、有機粒子や無機粒子の添加によって、人毛とはかけ離れた触感のがさつきが生じてしまい、人毛に近似した光沢と触感を有するポリエステル系人工毛髪用繊維を得るのは困難であった。【０００７】
本発明は、上記従来の問題を解決し、人毛に近似した光沢と触感を有するポリエステル系人工毛髪用繊維及びそれを含む頭飾製品、並びにその製造方法を提供する。
【課題を解決するための手段】
【０００８】
本発明は、ポリエステル樹脂組成物が溶融紡糸されたポリエステル系人工毛髪用繊維であり、上記ポリエステル樹脂組成物は、ポリエステル樹脂１００重量部と、臭素化エポキシ系難燃剤５重量部以上４０重量部以下と、酸化アンチモン１．５重量部以上７重量部未満を含み、上記ポリエステル樹脂は、ポリアルキレンテレフタレート及びポリアルキレンテレフタレートを主体とする共重合ポリエステルからなる群から選ばれる１種以上であり、上記ポリエステル系人工毛髪用繊維は、繊維軸方向に対して平行方向の断面において、上記ポリエステル樹脂中に島状に分散している臭素化エポキシ系難燃剤の凝集体を有することを特徴とするポリエステル系人工毛髪用繊維に関する。【０００９】
本発明のポリエステル系人工毛髪用繊維は、繊維軸方向に対して平行方向の断面において、３６０μｍ２あたりに、針状比が２以上２０以下且つ対角幅が０．０５μｍ以上である臭素化エポキシ系難燃剤の凝集体を５０個以上有することが好ましく、より好ましくは、３６０μｍ２あたりに、針状比が２．５以上１００/７以下且つ対角幅が０．０７μｍ以上である臭素化エポキシ系難燃剤の凝集体を４０個以上有し、さらに好ましくは、３６０μｍ２あたりに、針状比が２０/７以上１００/９以下且つ対角幅が０．０９μｍ以上である臭素化エポキシ系難燃剤の凝集体を１０個以上有する。本発明のポリエステル系人工毛髪用繊維は、繊維軸方向に対して平行方向の断面において、３０３６μｍ２あたりに、対角幅が０．１５μｍ以上０．８μｍ未満且つ針状比が０超６未満である臭素化エポキシ系難燃剤の凝集体を３００個以上有し、並びに対角幅が０．８μｍ以上である臭素化エポキシ系難燃剤の凝集体を２０個以下有することが好ましい。また、本発明のポリエステル系人工毛髪用繊維は、繊維中に顔料又は染料を０．１重量％以上２重量％以下含むことが好ましい。【００１０】
本発明は、また、上記のポリエステル系人工毛髪用繊維を含むことを特徴とする頭飾製品に関する。【００１１】
本発明において、上記頭飾製品が、ヘアーウィッグ、かつら、ウィービング、ヘアーエクステンション、ブレードヘアー、ヘアーアクセサリー及びドールヘアーからなる群から選ばれるいずれの一種であってもよい。【００１２】
本発明は、また、ポリエステル樹脂組成物を用いてポリエステル系人工毛髪用繊維を製造する方法であって、上記ポリエステル樹脂組成物は、ポリエステル樹脂１００重量部と、臭素化エポキシ系難燃剤５重量部以上４０重量部以下と、酸化アンチモン１．５重量部以上７重量部未満を含み、上記ポリエステル樹脂は、ポリアルキレンテレフタレート及びポリアルキレンテレフタレートを主体とする共重合ポリエステルからなる群から選ばれる１種以上であり、上記ポリエステル樹脂組成物を溶融紡糸し、繊維軸方向に対して平行方向の断面において、上記ポリエステル樹脂中に島状に分散している臭素化エポキシ系難燃剤の凝集体を有するポリエステル系人工毛髪用繊維を得ることを特徴とするポリエステル系人工毛髪用繊維の製造方法に関する。
【発明の効果】
【００１３】
本発明は、ポリエステル系人工毛髪用繊維において、特定の配合量の臭素化エポキシ系難燃剤と酸化アンチモンを併用して、臭素化エポキシ系難燃剤の凝集体を形成することで、ポリエステル系人工毛髪用繊維の光沢を調整して人毛に近似させつつ、人毛に近似した柔らかい触感を保持したポリエステル系人工毛髪用繊維及びそれを含む頭飾製品を提供することができる。また、人毛に近似した光沢を有し、人毛に近似した柔らかい触感を保持した濃色のポリエステル系人工毛髪用繊維及びそれを含む頭飾製品を提供することができる。本発明の製造方法によれば、人毛に近似した光沢を有し、人毛に近似した柔らかい触感を保持したポリエステル系人工毛髪用繊維を得ることができる。
【図面の簡単な説明】
【００１４】
【図１】図１は、本発明の実施例１のポリエステル系人工毛髪用繊維における繊維軸方向に対して平行方向の断面の走査電子顕微鏡写真（５０００倍）である。
【図２】図２は、本発明の実施例３のポリエステル系人工毛髪用繊維における繊維軸方向に対して平行方向の断面の走査電子顕微鏡写真（１０００倍）である。
【図３】図３は、本発明の実施例４のポリエステル系人工毛髪用繊維における繊維軸方向に対して平行方向の断面の走査電子顕微鏡写真（１０００倍）である。
【図４】図４は、本発明の実施例５のポリエステル系人工毛髪用繊維における繊維軸方向に対して平行方向の断面の走査電子顕微鏡写真（１０００倍）である。
【図５】図５は、本発明の実施例８のポリエステル系人工毛髪用繊維における繊維軸方向に対して平行方向の断面の走査電子顕微鏡写真（１０００倍）である。
【図６】図６は、本発明の比較例３のポリエステル系人工毛髪用繊維における繊維軸方向に対して平行方向の断面の走査電子顕微鏡写真（１０００倍）である。
【図７】図７は、本発明の比較例４のポリエステル系人工毛髪用繊維における繊維軸方向に対して平行方向の断面の走査電子顕微鏡写真（１０００倍）である。
【図８】図８は、本発明のポリエステル系人工毛髪用繊維の繊維軸方向に対して平行方向の断面における臭素化エポキシ系難燃剤の凝集体の対角幅と最大長を模式的に示した図である。
【発明を実施するための形態】
【００１５】
本発明者らは、上記課題を解決するために鋭意検討を重ねた結果、ポリエステル系繊維に、特定の配合量の臭素化エポキシ系難燃剤と酸化アンチモンを含ませると、酸化アンチモンが臭素化エポキシ系難燃剤同士の反応に触媒として作用し、臭素化エポキシ系難燃剤が一定の大きさの塊状（凝集体）となることで、ポリエステル系人工毛髪用繊維の表面に凹凸が形成され、人毛に近似した柔らかい触感を付与しつつ、光沢を抑制して人毛に近い光沢を実現できることを見出し、本発明に至った。
【００１６】
本発明のポリエステル系人工毛髪用繊維は、ポリエステル樹脂組成物が溶融紡糸されたものである。上記ポリエステル樹脂組成物は、ポリエステル樹脂と、臭素化エポキシ系難燃剤と、酸化アンチモンを含む。
【００１７】
上記ポリエステル樹脂は、ポリアルキレンテレフタレート及びポリアルキレンテレフタレートを主体とする共重合ポリエステルからなる群から選ばれる１種以上である。上記ポリアルキレンテレフタレートとしては、特に限定されないが、例えば、ポリエチレンテレフタレート、ポリプロピレンテレフタレート、ポリブチレンテレフタレート、ポリシクロヘキサンジメチレンテレフタレート等が挙げられる。上記ポリアルキレンテレフタレートを主体とする共重合ポリエステルとしては、特に限定されないが、例えば、ポリエチレンテレフタレート、ポリプロピレンテレフタレート、ポリブチレンテレフタレート、ポリシクロヘキサンジメチレンテレフタレート等のポリアルキレンテレフタレートを主体とし、他の共重合成分を含有する共重合ポリエステル等が挙げられる。本発明において、「主体」とは、８０モル％以上含有することを意味し、「ポリアルキレンテレフタレートを主体とする共重合ポリエステル」は、ポリアルキレンテレフタレートを８０モル％以上含有する共重合ポリエステルをいう。
【００１８】
上記他の共重合成分としては、例えばイソフタル酸、オルトフタル酸、ナフタレンジカルボン酸、パラフェニレンジカルボン酸、トリメリット酸、ピロメリット酸、コハク酸、グルタル酸、アジピン酸、スぺリン酸、アゼライン酸、セバシン酸、ドデカン二酸等の多価カルボン酸及びそれらの誘導体、５−ナトリウムスルホイソフタル酸、５−ナトリウムスルホイソフタル酸ジヒドロキシエチル等のスルホン酸塩を含むジカルボン酸及びそれらの誘導体、１，２−プロパンジオール、１，３−プロパンジオール、１，４−ブタンジオール、１，６−ヘキサンジオール、ネオペンチルグリコール、１，４−シクロヘキサンジメタノール、ジエチレングリコール、ポリエチレングリコール、トリメチロールプロパン、ペンタエリスリトール、４−ヒドロキシ安息香酸、ε−カプロラクトン、ビスフェノールＡのエチレングリコールエーテル等が挙げられる。
【００１９】
上記ポリアルキレンテレフタレートを主体とする共重合ポリエステルの具体例としては、例えば、ポリエチレンテレフタレートを主体とし、ビスフェノールＡのエチレングリコールエーテル、１，４−シクロヘキサンジメタノール、イソフタル酸及び５−ナトリウムスルホイソフタル酸ジヒドロキシエチルからなる群から選ばれる一種の化合物を共重合したポリエステル等が挙げられる。
【００２０】
上記ポリアルキレンテレフタレート及び上記ポリアルキレンテレフタレートを主体とする共重合ポリエステルは、単独で用いてもよく、２種以上を組み合わせて用いてもよい。中でも、ポリエチレンテレフタレート、ポリプロピレンテレフタレート、ポリブチレンテレフタレート、又はポリエチレンテレフタレートを主体とし、ビスフェノールＡのエチレングリコールエーテルを共重合したポリエステル、ポリエチレンテレフタレートを主体とし、１，４−シクロヘキサンジメタノールを共重合したポリエステル、ポリエチレンテレフタレートを主体とし、イソフタル酸を共重合したポリエステル、及びポリエチレンテレフタレートを主体とし、５−ナトリウムスルホイソフタル酸ジヒドロキシエチルを共重合したポリエステル等を単独又は２種以上組み合わせて用いることが好ましい。
【００２１】
上記ポリエステル樹脂組成物は、上記ポリエステル樹脂１００重量部に対し、臭素化エポキシ系難燃剤を５重量部以上４０重量部以下含む。好ましくは、上記ポリエステル樹脂１００重量部に対し、臭素化エポキシ系難燃剤を１０重量部以上３０重量部以下含み、１５重量部以上２５重量部以下含むことがさらに好ましい。上記臭素化エポキシ系難燃剤の含有量が上記範囲内の場合には、酸化アンチモンの作用により互いに反応して上記ポリエステル樹脂中に島状に分散した凝集体を形成することができ、光沢調整効果に優れる。
【００２２】
上記臭素化エポキシ系難燃剤は、原料としては分子末端がエポキシ基又はトリブロモフェノールからなる臭素化エポキシ系難燃剤を用いることができるが、臭素化エポキシ系難燃剤の溶融混練後の構造は、特に限定されず、下記化学式（１）に示す構成ユニットと下記化学式（１）の少なくとも一部が改変した構成ユニットの総数を１００モル％とした場合、８０モル％以上が化学式（１）で示す構成ユニットであればよい。上記臭素化エポキシ系難燃剤は、溶融混練後に、構造が分子末端で変化してもよい。例えば、上記臭素化エポキシ系難燃剤の分子末端がエポキシ基又はトリブロモフェノール以外の水酸基、リン酸、ホスホン酸等に置換されていてもよく、分子末端がポリエステル成分とエステル基で結合していてもよい。また、臭素化エポキシ系難燃剤の分子末端以外の構造の一部が変化してもよい。例えば、臭素化エポキシ系難燃剤の二級水酸基とエポキシ基が結合して分岐構造となっていてもよく、臭素化エポキシ系難燃剤分子中の臭素含有量が大きく変化しなければ、下記化学式（１）の臭素の一部が脱離又は付加してもよい。  
【００２３】
【化１】
2013172387.tif 000003
【００２４】
上記臭素化エポキシ系難燃剤としては、例えば、下記一般式（２）に示しているような高分子型の臭素化エポキシ系難燃剤が好ましく用いられる。下記一般式（２）に示しているような高分子型の臭素化エポキシ系難燃剤としては、例えば、阪本薬品工業株式会社製の臭素化エポキシ系難燃剤（商品名「ＳＲ−Ｔ２ＭＰ」）等の市販品を用いてもよい。
【００２５】
【化２】
2013172387.tif 000004
【００２６】
但し、上記一般式（２）において、ｍは１〜１０００である。
【００２７】
上記ポリエステル樹脂組成物は、上記ポリエステル樹脂１００重量部に対し、酸化アンチモンを１．５重量部以上７重量部未満含む。上記酸化アンチモンの含有量が上記範囲内の場合、酸化アンチモンが臭素化エポキシ系難燃剤同士の反応の触媒として作用しやすく、臭素化エポキシ系難燃剤がポリエステル樹脂中に島状に分散して後述するような適切な大きさと個数の凝集体を形成されやすい。上記ポリエステル樹脂１００重量部に対する酸化アンチモンの含有量が１．５重量部未満であると、繊維軸方向に対して平行方向の断面において、臭素化エポキシ系難燃剤は、ポリエステル樹脂中に島状に分散した凝集体を形成し難く、光沢抑制効果が得られにくい。一方、上記ポリエステル樹脂１００重量部に対する上記酸化アンチモンの含有量が７重量部以上であると、繊維軸方向に対して平行方向の断面において、臭素化エポキシ系難燃剤の凝集体が大きくなりすぎ、光沢が過度に抑制されやすく、且つ発色性も低下しやすく、人毛に比べて、自然感が格段に低下する。また、上記ポリエステル樹脂１００重量部に対する上記酸化アンチモンの含有量が７重量部以上であると、触感やくし通り性も悪化する。光沢調整効果に優れるという観点から、上記ポリエステル樹脂１００重量部に対し、酸化アンチモンを１．５重量部以上５重量部以下含むことが好ましく、１．５重量部以上４重量部以下含むことがより好ましく、１．５重量部以上３重量部以下含むことがさらに好ましい。
【００２８】
上記酸化アンチモンとしては、例えば、三酸化アンチモン、四酸化アンチモン、五酸化アンチモン等が挙げられる。これらは１種を用いてもよく、２種以上を組み合わせて用いてもよい。上記ポリエステル系人工毛髪用繊維において、上記臭素化エポキシ系難燃剤及び酸化アンチモンは、光沢を調整する効果を発揮する。なお、上記臭素化エポキシ系難燃剤及び酸化アンチモンは、光沢調整効果に加えて、それぞれ、難燃剤及び難燃助剤としての機能を発揮してもよい。また、上記ポリエステル系人工毛髪用繊維は、本発明の効果を阻害しない範囲内で、臭素化エポキシ系難燃剤以外の他の難燃剤、酸化アンチモン以外の他の難燃助剤を含んでもよい。
【００２９】
他の難燃助剤としては、アンチモン酸金属塩が挙げられる。上記アンチモン酸金属塩としては、特に限定されないが、例えば、アンチモン酸ナトリウム（アンチモン酸ソーダ）、アンチモン酸カリウム等を用いることができる。他の難燃剤としては、例えば、リン含有難燃剤、臭素化エポキシ系難燃剤以外の他の臭素含有難燃剤を用いることができる。上記リン含有難燃剤としては、例えば、リン酸エステルアミド化合物、有機環状リン系化合物等が挙げられる。上記他の臭素含有難燃剤としては、例えば、ペンタブロモトルエン、ヘキサブロモベンゼン、デカブロモジフェニル、デカブロモジフェニルエーテル、ビス（トリブロモフェノキシ）エタン、テトラブロモ無水フタル酸、エチレンビス（テトラブロモフタルイミド）、エチレンビス（ペンタブロモフェニル）、オクタブロモトリメチルフェニルインダン、トリス（トリブロモネオペンチル）ホスフェート等の臭素含有リン酸エステル類、臭素化ポリスチレン類、臭素化ポリベンジルアクリレート類、臭素化フェノキシ樹脂、臭素化ポリカーボネートオリゴマー類、テトラブロモビスフェノールＡ、テトラブロモビスフェノールＡ−ビス（２，３−ジブロモプロピルエーテル）、テトラブロモビスフェノールＡ−ビス（アリルエーテル）、テトラブロモビスフェノールＡ−ビス（ヒドロキシエチルエーテル）等のテトラブロモビスフェノールＡ誘導体、トリス（トリブロモフェノキシ）トリアジン等の臭素含有トリアジン系化合物、トリス（２，３−ジブロモプロピル）イソシアヌレート等の臭素含有イソシアヌル酸系化合物等が挙げられる。中でも、リン酸エステルアミド化合物、有機環状リン系化合物、臭素化フェノキシ樹脂系難燃剤が難燃性に優れている点で好ましい。
【００３０】
上記ポリエステル系人工毛髪用繊維において、上記臭素化エポキシ系難燃剤は、ポリエステル樹脂中に島状に分散している凝集体を形成する。
【００３１】
上記ポリエステル系人工毛髪用繊維は、繊維軸方向に対して平行方向の断面において、３６０μｍ２あたりに、針状比が２以上２０以下且つ対角幅が０．０５μｍ以上である臭素化エポキシ系難燃剤の凝集体を５０個以上有することが好ましい。これにより、上記ポリエステル系人工毛髪用繊維の表面に適度に凹凸を形成することができ、柔らかい触感を付与しつつ、光沢を人毛に近似するように調整することができる。また、良好なくし通り性も維持することができる。より好ましくは、上記ポリエステル系人工毛髪用繊維は、繊維軸方向に対して平行方向の断面において、３６０μｍ２あたりに、針状比が２．５以上１００/７以下且つ対角幅が０．０７μｍ以上である臭素化エポキシ系難燃剤の凝集体を４０個以上有し、さらに好ましくは、３６０μｍ２あたりに、針状比が２０/７以上１００/９以下且つ対角幅が０．０９μｍ以上である臭素化エポキシ系難燃剤の凝集体を１０個以上有する。なお、上記において、針状比が２以上２０以下ということは、扁平比が０．０５以上０．５以下ということと同じであり、針状比が２．５以上１００/７以下ということは、扁平比が０．０７以上０．４以下ということと同じであり、針状比が２０/７以上１００/９以下ということは、扁平比が０．０９以上０．３５以下ということと同じである。
【００３２】
上記ポリエステル系人工毛髪用繊維は、繊維軸方向に対して平行方向の断面において、３０３６μｍ２あたりに、対角幅が０．１５μｍ以上０．８μｍ未満且つ針状比が０超６未満である臭素化エポキシ系難燃剤の凝集体を３００個以上有し、並びに対角幅が０．８μｍ以上である臭素化エポキシ系難燃剤の凝集体を２０個以下有することが好ましい。これにより、上記ポリエステル系人工毛髪用繊維の表面に適度に凹凸を形成することができ、柔らかい触感を付与しつつ、光沢を人毛に近似するように調整することができる。また、良好なくし通り性も維持することができる。より好ましくは、上記ポリエステル系人工毛髪用繊維は、繊維軸方向に対して平行方向の断面において、３０３６μｍ２あたりに、対角幅が０．１５μｍ以上０．８μｍ未満且つ針状比が０超６未満である臭素化エポキシ系難燃剤の凝集体を３５０個以上有し、並びに対角幅が０．８μｍ以上である臭素化エポキシ系難燃剤の凝集体を１５個以下有することが好ましい。さらに好ましくは、上記ポリエステル系人工毛髪用繊維は、繊維軸方向に対して平行方向の断面において、３０３６μｍ２あたりに、対角幅が０．１５μｍ以上０．８μｍ未満且つ針状比が０超６未満である臭素化エポキシ系難燃剤の凝集体を４００個以上有し、並びに対角幅が０．８μｍ以上である臭素化エポキシ系難燃剤の凝集体を１０個以下有する。対角幅が０．１５μｍ以上０．８μｍ未満且つ針状比が０超６未満である臭素化エポキシ系難燃剤の凝集体が３００個未満である場合は、十分な光沢抑制効果が得られにくく、対角幅が０．８μｍ以上である臭素化エポキシ系難燃剤の凝集体が２０個を超えると、光沢を過度に抑制する恐れや触感とくし通り性が低下する場合がある。
【００３３】
本発明において、臭素化エポキシ系難燃剤の凝集体の対角幅とは、繊維軸方向に対して平行方向の断面において、臭素化エポキシ系難燃剤の凝集体の繊維軸方向に対して垂直方向における最大長さをいう。また、本発明において、臭素化エポキシ系難燃剤の凝集体の最大長とは、繊維軸方向に対して平行方向の断面において、臭素化エポキシ系難燃剤の凝集体の繊維軸方向に対して平行方向における最大長さをいう。また、本発明において、臭素化エポキシ系難燃剤の凝集体の針状比とは、臭素化エポキシ系難燃剤の凝集体の最大長と対角幅の比をいう。なお、臭素化エポキシ系難燃剤の凝集体の対角幅と最大長の比は扁平比となる。以下、本発明のポリエステル系人工毛髪用繊維の繊維軸方向に対して平行方向の断面における臭素化エポキシ系難燃剤の凝集体の対角幅と最大長を模式的に示した図８に基づいて具体的に説明する。図８に示しているように、繊維軸方向Ｄに対して平行方向の断面１００において、ポリエステル樹脂１０中に臭素化エポキシ系難燃剤の凝集体２０が島状に分散している。繊維軸方向Ｄに対して平行方向の断面１００において、臭素化エポキシ系難燃剤の凝集体２０の繊維軸方向Ｄに対して垂直方向における最大長さＷが対角幅Ｗであり、臭素化エポキシ系難燃剤の凝集体２０の繊維軸方向Ｄに対して平行方向における最大長さＬが最大長Ｌである。そして、臭素化エポキシ系難燃剤の凝集体２０の針状比は、最大長Ｌ/対角幅Ｗで示され、臭素化エポキシ系難燃剤の凝集体２０の扁平比は、対角幅Ｗ/最大長Ｌで示される。
【００３４】
上記ポリエステル系人工毛髪用繊維における臭素化エポキシ系難燃剤の凝集体は、繊維軸方向に対して平行方向の断面を走査電子顕微鏡（ＳＥＭ）等で観察することで確認することができる。図１に、本発明の一実施例（実施例１）のポリエステル系人工毛髪用繊維における繊維軸方向に対して平行方向の断面のＳＥＭ写真（５０００倍）を示している。図１において、ポリエステル樹脂中に島状に分散している扁平体が、臭素化エポキシ系難燃剤の凝集体である。また、本発明において、繊維軸方向に対して平行方向の断面のＳＥＭ写真を用いて、臭素化エポキシ系難燃剤の凝集体の針状比、対角幅及び一定面積あたりの個数を測定することができる。本発明において、繊維軸方向に対して平行方向の断面の作製は、例えば、クロスセクションポリッシャー（ＣＰ）装置を使用した断面作製（イオンミリング加工）により行うことができる。
【００３５】
上記ポリエステル系人工毛髪用繊維は、着色されてもよく、市場の需要の観点から、黒系の濃色に着色されていることが好ましい。本発明において、「濃色」とは、Ｌａｂ表色系によるＬ値（以下において、単にＬ値とも記す。）が４０未満の色を意味する。Ｌ値は、一般的な測色計を用いて測定することができ、具体的には、例えばコニカミノルタ製の分光測色計「ＣＭ−２６００ｄ」等を用いることができる。上記ポリエステル系人工毛髪用繊維の着色は、原着法又は後染色法により行うことができる。
【００３６】
原着法により着色する場合には、上記ポリエステル樹脂組成物を作製する際に、着色剤をポリエステル樹脂や臭素化エポキシ系難燃剤等のポリエステル樹脂組成物の成分とともに溶融混練し、溶融混練後の着色剤を含むポリエステル樹脂組成物を溶融紡糸することにより着色された繊維を得ることができる。 着色剤としては、例えば、顔料又は染料を用いることができる。顔料としては、分散剤等により加工された加工顔料、マスターバッチ化された顔料等を用いてもよい。染料としては、分散剤等により加工された加工染料、マスターバッチ化された染料等を用いてもよい。これらの着色剤は、単独で用いてもよく、二種以上を組み合わせて用いてもよい。
【００３７】
上記ポリエステル系人工毛髪用繊維は、繊維中に顔料又は染料を０．１重量％以上２重量％以下含むことが好ましい。上記顔料又は染料が０．１重量％未満では十分に着色されず、くすんで見える場合があり、２重量％を超えると、触感が悪化する場合がある。上記顔料又は染料の濃度（含有量）は、ポリエステル樹脂組成物に対して０．１重量％以上２重量％以下であることが好ましく、０．３重量％以上１．５重量％以下であることがより好ましい。上記顔料又は染料の濃度が０．１重量％未満では十分に着色されず、くすんで見える場合があり、２重量％を超えると、触感が悪化する場合がある。
【００３８】
上記顔料としては、一般的に使用されるものであればよく、特に限定されない。例えば、有機系の黒色、黄色、赤色、褐色等の顔料、及び無機系黒色、黄色、赤色、褐色等の顔料を用いることができる。また、上記染料としては、一般的に使用されるものであればよく、特に限定されない。例えば、有機系の黒色、黄色、赤色、褐色等の染料、及び無機系の黒色、黄色、赤色、褐色等の染料等を用いることができる。また、二種以上の顔料及び染料を混合して調色して用いてもよい。 
【００３９】
上記顔料の具体例としては、例えば、カーボンブラック、アンスラキノン系、ペリノン系等の顔料が挙げられる。
【００４０】
後染色法により着色する場合には、通常のポリエステル系繊維を染色する場合の染色方法と同様の方法により染色することができる。 
【００４１】
後染色法に用いられる染料としては、黒色、黄色、赤色、褐色等の染料を任意に用いることができ、また、二種以上の染料を混合して調色して用いてもよい。 
【００４２】
上記染料の具体例としては、例えば、ベンゼンアゾ系（モノアゾ、ジスアゾ等）、複素環アゾ系（チアゾ−ルアゾ、ベンゾチアゾールアゾ、チオフェンアゾ等）、アントラキノン系、縮合系（キノフタリン、スチリル、クマリン等）の分散染料が好ましく用いられる。 
【００４３】
染色は、好ましくは９０℃以上１５０℃以下、さらに好ましくは１００℃以上１４０℃以下の温度で行なう。また、染料を含む染色浴を適切なｐＨに調整して行うことが好ましい。
【００４４】
また、上記後染色法においては、染料とともに、定着性や分散性を高める目的で染色助剤を用いてもよい。上記染色助剤としては、分散剤、均染剤、オリゴマー除去剤等が挙げられる。
【００４５】
上記染色助剤としては、具体的には、ナフタリンスルホン酸のホルムアルデヒド縮合物、ポリオキシアルキレンアルキルアリールエーテル、ポリオキシアルキレンアルキルエステル、ポリオキシアルキレンアルキルアリールエーテル硫酸エステル塩、ポリオキシアルキレンアリールエーテル硫酸エステル塩等を使用することができる。上記染色助剤は、染色浴に対して好ましくは０．５ｇ／Ｌ以上２ｇ／Ｌ以下の範囲で使用される。 
【００４６】
また、ｐＨ調整剤としては、例えば、酢酸と酢酸ナトリウムの組合せ、酢酸とピロリン酸ナトリウムの組合せ、リン酸二水素ナトリウム又は有機リン化合物とポリカルボン酸の組み合わせ等を使用することができる。上記ｐＨ調整剤は、染色浴に対して好ましくは０．５ｇ／Ｌ以上２ｇ／Ｌ以下の範囲で使用される。 
【００４７】
後染色法における染料は、ポリエステル系人工毛髪用繊維中に０．１質量％以上吸尽されるのが好ましい。ポリエステル系人工毛髪用繊維においては、黒髪のような濃色から、褐色及び赤毛のような中間色、金髪及び白髪（グレー）のような淡色までの色のバリエーションが多いため、色に合わせて、染料の吸尽量を適宜調整する必要がある。染料の吸尽量は、染色浴の濃度、染色温度、時間によって調整することができる。
【００４８】
上記ポリエステル系人工毛髪用繊維の着色に使用される顔料、染料、染色助剤等としては、耐候性及び難燃性を有するものが好ましい。
【００４９】
上記ポリエステル系人工毛髪用繊維は、必要に応じて、耐熱剤、安定剤、蛍光剤、酸化防止剤、静電防止剤等の各種添加剤を含有してもよい。上記安定剤としては、例えば、ステアリルアシッドフォスフェート等を用いることができる。
【００５０】
本発明のポリエステル系人工毛髪用繊維は、上述したポリエステル樹脂組成物を溶融紡糸し、繊維軸方向に対して平行方向の断面において、上記ポリエステル樹脂中に島状に分散している臭素化エポキシ系難燃剤の凝集体を形成することで製造することができる。例えば、上述したポリエステル樹脂、臭素化エポキシ系難燃剤、酸化アンチモン等の各成分をドライブレンドしたポリエステル樹脂組成物を、種々の一般的な混練機を用いて溶融混練してペレット化した後、溶融紡糸することにより作製することができる。上記混練機としては、例えば、一軸押出機、二軸押出機、ロール、バンバリーミキサー、ニーダー等が挙げられる。中でも、二軸押出機が、混練度の調整、操作の簡便性の点から好ましい。
【００５１】
本発明のポリエステル系人工毛髪用繊維を、通常の溶融紡糸法で溶融紡糸する場合には、例えば、押出機、ギアポンプ、口金等の温度を２５０℃以上３００℃以下とし、溶融紡糸し、紡出糸条を加熱筒に通過させた後、ポリエステル樹脂のガラス転移点以下に冷却し、５０ｍ／分以上５０００ｍ／分以下の速度で引き取ることにより紡出糸条（未延伸糸）が得られる。また、紡出糸条を冷却用の水を入れた水槽で冷却し、繊度のコントロールを行なうことも可能である。加熱筒の温度と長さ、冷却風の温度と吹付量、冷却水槽の温度、冷却時間及び引取速度は、ポリマーの吐出量及び口金の孔数によって適宜調整することができる。
【００５２】
本発明において、得られた紡出糸条（未延伸糸）は熱延伸されることが好ましい。延伸は、紡出糸条を一旦巻き取ってから延伸する２工程法と、紡出糸条を巻き取ることなく連続して延伸する直接紡糸延伸法のいずれの方法によって行ってもよい。熱延伸は、１段延伸法又は２段以上の多段延伸法で行なわれる。熱延伸における加熱手段としては、加熱ローラ、ヒートプレート、スチームジェット装置、温水槽等を使用することができ、これらを適宜併用することもできる。
【００５３】
さらに、上記ポリエステル系人工毛髪用繊維に繊維処理剤、柔軟剤等の油剤を付与し、触感、風合いをより人毛に近づけることができる。上記繊維処理剤としては、例えば、触感やくし通り性を向上させるためのシリコーン系繊維処理剤や非シリコーン系繊維処理剤等が挙げられる。
【００５４】
本発明のポリエステル系人工毛髪用繊維は、人工毛髪に適するという観点から、繊度が１０ｄｔｅｘ以上１００ｄｔｅｘ以下であることが好ましく、より好ましくは２０ｄｔｅｘ以上９０ｄｔｅｘ以下である。
【００５５】
本発明のポリエステル系人工毛髪用繊維は、人毛に近似した光沢と柔らかい触感を有し、人工毛髪として好適に使用することができる。また、発色性及びくし通り性も良好である。本発明のポリエステル系人工毛髪用繊維は、単独又は他の人工毛髪用繊維、人毛や獣毛等の天然繊維と組み合わせて人工毛髪として用いることができる。
【００５６】
本発明のポリエステル系人工毛髪用繊維を用いて形成した頭飾製品は、光沢と触感に優れる。また、発色性及びくし通り性に優れる。上記頭飾製品としては、特に限定されないが、例えば、ヘアーウィッグ、かつら、ウィービング、ヘアーエクステンション、ブレードヘアー、ヘアーアクセサリー、ドールヘアー等が挙げられる。
【００５７】
上記頭飾製品は、本発明のポリエステル系人工毛髪用繊維のみで構成されていてもよい。また、上記頭飾製品は、本発明のポリエステル系人工毛髪用繊維に、他の人工毛髪用繊維、人毛や獣毛等の天然繊維を組み合わせてもよい。
【実施例】
【００５８】
以下、本発明を実施例に基づいてさらに具体的に説明する。なお、本発明はこれらの実施例に限定されるものではない。【００５９】
実施例及び比較例において使用した原料は、以下のとおりである。
ポリエチレンテレフタレート：三菱化学株式会社製、商品名「ＢＫ−２１８０」
臭素化エポキシ系難燃剤：阪本薬品工業株式会社製、商品名「ＳＲ−Ｔ２ＭＰ」
三酸化アンチモン：日本精鉱株式会社製、商品名「ＰＡＴＯＸ−Ｍ」
アンチモン酸ナトリウム：日本精鉱株式会社製、商品名「ＳＡ−Ａ」
黒色顔料：大日精化工業株式会社製、商品名「ＰＥＳＭ２２３６７ＢＬＡＣＫ（１００）Ｄ」
黄色顔料：大日精化工業株式会社製、商品名「ＰＥＳＭ１００１ＹＥＬＬＯＷ（１００）Ｄ」
赤色顔料：大日精化工業株式会社製、商品名「ＰＥＳＭ３００５ＲＥＤ（１００）Ｄ」【００６０】
（実施例１〜２、比較例１〜２）
各原料を水分量１００ｐｐｍ以下に乾燥し、下記表１に示す配合量でドライブレンドした。得られたポリエステル樹脂組成物を二軸押出機（日本製鋼所株式会社製、商品名「ＴＥＸ４４」）に供給し、バレル設定温度２７０℃で溶融混練し、ペレット化した。得られたペレットを水分率１００ｐｐｍ以下に乾燥させた。次いで、乾燥したペレットを、溶融紡糸機（シンコーマシナリー株式会社製、商品名「ＳＶ３０」）に供給し、バレル設定温度２７０℃で、扁平比が１．４：１の繭形断面ノズル孔を有する紡糸口金より溶融ポリマーを吐出し、２０℃の冷却風により空冷し、１００ｍ／分の速度で巻き取って未延伸糸を得た。得られた未延伸糸を、７５℃に加熱したヒートロールを用いて３．５倍に延伸し、１８０℃に加熱したヒートロールで熱処理し、３０ｍ／分の速度で巻き取り、単繊維繊度が約６０ｄｔｅｘ程度のポリエステル系人工毛髪用繊維（マルチフィラメント）を得た。【００６１】
（実施例３〜５、比較例３〜６）
各原料を下記表１に示す配合量で混合した混合物を水分量１００ｐｐｍ以下に乾燥し、該混合物に上述した顔料を顔料のトータル濃度（含有量）が０．７重量％になるとともに、黒色顔料、黄色顔料、赤色顔料の重量割合が６０:２５:１５になるように添加してドライブレンドした。得られたポリエステル樹脂組成物を二軸押出機（日本製鋼所株式会社製、商品名「ＴＥＸ４４」）に供給し、バレル設定温度２７０℃で溶融混練し、ペレット化した。得られたペレットを水分率１００ｐｐｍ以下に乾燥させた。次いで、乾燥したペレットを、溶融紡糸機（シンコーマシナリー株式会社製、商品名「ＳＶ３０」）に供給し、バレル設定温度２７０℃で、扁平比が１．４：１の繭形断面ノズル孔を有する紡糸口金より溶融ポリマーを吐出し、２０℃の冷却風により空冷し、１００ｍ／分の速度で巻き取って未延伸糸を得た。得られた未延伸糸を、７５℃に加熱したヒートロールを用いて３．５倍に延伸し、１８０℃に加熱したヒートロールで熱処理し、３０ｍ／分の速度で巻き取り、単繊維繊度が約６５ｄｔｅｘ程度のポリエステル系人工毛髪用繊維（マルチフィラメント）を得た。【００６２】
（実施例６）
各原料を下記表１に示す配合量で混合した混合物を水分量１００ｐｐｍ以下に乾燥し、該混合物に上述した顔料を顔料のトータル含有量が０．７重量％になるとともに、黒色顔料、黄色顔料、赤色顔料の重量割合が７５:２０:５になるように添加してドライブレンドした以外は、実施例３〜５、比較例３〜６の場合と同様の方法でポリエステル系人工毛髪用繊維（マルチフィラメント）を得た。【００６３】
（実施例７）
各原料を下記表１に示す配合量で混合した混合物を水分量１００ｐｐｍ以下に乾燥し、該混合物に上述した顔料を顔料のトータル含有量が０．７重量％になるとともに、黒色顔料、黄色顔料、赤色顔料の重量割合が４５:２５:３０になるように添加してドライブレンドした以外は、実施例３〜５、比較例３〜６の場合と同様の方法でポリエステル系人工毛髪用繊維（マルチフィラメント）を得た。【００６４】
（実施例８）
各原料を下記表１に示す配合量で混合した混合物を水分量１００ｐｐｍ以下に乾燥し、該混合物に上述した顔料を顔料のトータル含有量が０．０２重量％になるとともに、黒色顔料、黄色顔料、赤色顔料の重量割合が１０:８０:１０になるように添加してドライブレンドした以外は、実施例３〜５、比較例３〜６の場合と同様の方法でポリエステル系人工毛髪用繊維（マルチフィラメント）を得た。【００６５】
実施例１〜８及び比較例１〜６のポリエステル系繊維において、繊維軸方向に対して平行方向の断面における臭素化エポキシ系難燃剤の凝集体の対角幅、針状比、３６０μｍ２あたりの個数（基準１）、３０３６μｍ２あたりの個数（基準２）を下記のように測定し、その結果を下記表１に示した。また、実施例１〜８及び比較例１〜６のポリエステル系繊維の光沢、発色性、触感、くし通り性を下記のように評価し、その結果を下記表１に示した。光沢については、実施例１〜２及び比較例１〜２の無着色の白色の繊維については、白髪の中国人頭髪を基準とし、光沢評価１に基づいて評価した。実施例３〜８及び比較例３〜６の着色繊維については、光沢評価１及び光沢評価２に基づいて評価した。まず、黒色の中国人頭髪、栗色の中国人頭髪、金髪の中国人頭髪、白髪の中国人頭髪のＬａｂ表色系によるＬ値を下記のように測定した結果、それぞれ、１５、２８、４２、８５であった。そして、実施例３〜８及び比較例３〜６の着色繊維のＬ値を測定し、上述した人毛のＬ値の結果を参酌し、Ｌ値が４０未満の繊維については、黒色の中国人頭髪を基準とし、光沢評価２に基づいて光沢を評価し、Ｌ値が４０以上の繊維については、白髪の中国人頭髪を基準とし、光沢評価１に基づいて光沢を評価した。また、実施例３〜８、比較例３〜６の着色性を下記のように評価し、その結果を下記表１に示した。【００６６】
（臭素化エポキシ系難燃剤の凝集体の評価）
臭素化エポキシ系難燃剤の凝集体の対角幅、針状比及び一定面積あたりの個数は、下記分析方法で観察・測定した。繊維軸方向に対して平行方向の断面の断面作製（イオンミリング加工）は、クロスセクションポリッシャー（ＣＰ）装置（日本電子株式会社製「ＳＭ−０９０２０ＣＰ」）を用い、加速電圧６ｋＶの加工条件で行った。形態観察は、電界放出型走査電子顕微鏡（ＦＥ−ＳＥＭ）装置（カールツァイス製「ＵＬＴＲＡ  ｐｌｕｓ」を用い、加速電圧２ｋＶ下で観察した。試料の組成像は平均原子番号に依存するため、重元素がある部分では明るく、軽元素がある部分では暗い像が得られる。今回、試料はポリエチレンテレフタレート、臭素化エポキシ系難燃剤、アンチモン化合物を含むため、組成像は、（１）アンチモン化合物、（２）臭素化エポキシ系難燃剤、（３）ポリエチレンテレフタレートの順で明るい像が得られる。例えば、図１に示したように、臭素化エポキシ系難燃剤は、ポリエチレンテレフタレート中に島状に分散した凝集体であることが確認できた。得られた画像から、画像解析ソフト（三谷商事株式会社製「ｗｉｎＲＯＯＦ」）を用い、臭素化エポキシ系難燃剤の凝集体の対角幅、針状比、３６０μｍ２あたりの個数（基準１）、３０３６μｍ２あたりの個数（基準２）を測定した。なお、基準１の場合、画像解析ソフトを使わず、画像に基づいて３６０μｍ２あたりの臭素化エポキシ系難燃剤の凝集体の個数を直接数えてもよいが、画像解析ソフトを使った方が精度が高く、好ましい。【００６７】
（光沢評価１）
長さ３０ｃｍ、総繊度１０万ｄｔｅｘのトウフィラメントを用い、太陽光のもと、目視により、以下の基準で光沢を評価した。人毛として、中国人の頭髪（白髪）を用いた。
Ａ：人毛の光沢と同等である。
Ｂ：人毛の光沢とほぼ同等である。
Ｃ：人毛の光沢とやや差がある。
Ｄ：人毛の光沢とかなり差がある。【００６８】
（光沢評価２）
Ｂｏｓｓａ  Ｎｏｖａ Ｔｅｃｈ社製のＳＡＭＢＡ  Ｈａｉｒ  Ｓｙｓｔｅｍを用いて光沢測定を行った。長さ２５ｃｍ、重さ５ｇのトウフィラメントを試料とし、ＢＮＴを測定した。ｎを５とし、ＢＮＴ値の平均値を光沢値とした。人毛として、黒色の中国人頭髪（ＢＮＴ値２６）を用いた。
Ａ：人毛の光沢と同等である（ＢＮＴ値が１５以上３７以下）。
Ｂ：人毛の光沢とほぼ同等である（ＢＮＴ値が１２以上１５未満、或いは、ＢＮＴ値が３７超４０以下）。
Ｃ：人毛の光沢とやや差がある（ＢＮＴ値が１０以上１２未満、或いは、ＢＮＴ値が４０超４３以下）。
Ｄ：人毛の光沢とかなり差がある（ＢＮＴ値が１０未満、或いは、ＢＮＴ値が４３超）。【００６９】
（発色性）
長さ３０ｃｍ、総繊度１０万ｄｔｅｘのトウフィラメントを用い、太陽光のもと、目視により、以下の基準で評価した。
Ａ：透明感があり、色の深み（鮮やかさ）がある。
Ｂ：若干不透明感があるが、色の深み（鮮やかさ）は低下していない。
Ｃ：不透明感（曇り）があり、若干色の深み（鮮やかさ）が低下している。
Ｄ：不透明感があり、色の深みがない。【００７０】
（触感）
人毛との比較で官能評価を行い、以下の基準で評価した。
Ａ：人毛と同等の非常に柔らかな風合い。
Ｂ：人毛に似た柔らかな風合い。
Ｃ：人毛に比べやや硬い風合い。
Ｄ：人毛に比べ硬い風合い。【００７１】
（くし通り性）
長さ３０ｃｍ、総繊度１０万ｄｔｅｘのトウフィラメントを、繊維表面処理剤であるＰＯ／ＥＯランダム共重合体（丸菱油化工業社製、商品名「Ｃｏｎｄｉｔｉｏｎｅｒ  Ｔｙｐｅ−Ｑ」、分子量２００００）とカチオン系帯電防止剤（丸菱油化工業社製、商品名「加工油剤  Ｎｏ．２９」）（重量比７５：２５）を３重量％含む水溶液に浸漬し、それぞれ０．１重量％が繊維に付着するようにし、８０℃で５分間乾燥させた。処理されたトウフィラメントにポリアセタール樹脂製くし（株式会社植原セル製、商品名「ニューデルリンコーム＃８２６）を０．３ｍ／ｓの速さでトウフィラメントの上部３ｃｍの所から下へ、完全に３０回以上通過させ、くしの通り易さを評価した。
Ａ：ほとんど抵抗ない（軽い）。
Ｂ：若干抵抗がある（若干重い）。
Ｃ：かなり抵抗がある、又は、途中で引っかかる（重い）。
Ｄ：くしが通らない。【００７２】
（Ｌａｂ表色系によるＬ値の測定）
得られた繊維を、コニカミノルタ製の分光測色計「ＣＭ−２６００ｄ」（ＳＣＩ方式）で測色し、L値を測定した。【００７３】
（着色性）
濃色：Ｌ値４０未満
淡色：Ｌ値４０以上【００７４】
実施例１のポリエステル系人工毛髪用繊維における繊維軸方向に対して平行方向の断面の電界放出型走査電子顕微鏡写真（５０００倍）を図１に示した。また、実施例３〜５、８及び比較例３〜５のポリエステル系人工毛髪用繊維における繊維軸方向に対して平行方向の断面の電界放出型走査電子顕微鏡写真（１０００倍）を図２〜図７に示した。図１〜図５から分かるように、実施例のポリエステル系人工毛髪用繊維において、臭素化エポキシ系難燃剤は、ポリエステル樹脂中に島状に分散した凝集体を形成していた。【００７５】
【表１】
2013172387.tif 000005
【００７６】
上記表１の結果から分かるように、ポリエステル樹脂１００重量部と、臭素化エポキシ系難燃剤５重量部以上４０重量部以下と、酸化アンチモン１．５重量部以上７重量部未満を含むポリエステル樹脂組成物が溶融紡糸され、ポリエステル樹脂中に島状に分散している臭素化エポキシ系難燃剤の凝集体を形成した実施例のポリエステル系人工毛髪用繊維は、人毛に近似した光沢及び触感を有していた。また、実施例のポリエステル系人工毛髪用繊維は、発色性及びくし通り性も良好であった。【００７７】
一方、酸化アンチモンを含まない比較例３（図６）と臭素化エポキシ系難燃剤を含まない比較例６のポリエステル系繊維は、ポリエステル樹脂中に島状に分散している臭素化エポキシ系難燃剤の凝集体を有しておらず、光沢と触感のいずれも人毛とかなりの差があった。また、アンチモン酸ナトリウムを含むが酸化アンチモンを含まない比較例４（図７）のポリエステル系繊維は、ポリエステル樹脂中に島状に分散している臭素化エポキシ系難燃剤の凝集体を有しておらず、光沢が人毛とかなりの差があった。また、酸化アンチモンが１．５重量部未満の比較例１の場合も、光沢が人毛とかなりの差があった。また、酸化アンチモンが７重量部以上の比較例２と比較例５の場合は、光沢と触感のいずれも人毛とかなりの差があった。【００７８】
ポリエステル樹脂１００重量部と、臭素化エポキシ系難燃剤５重量部以上４０重量部以下と、酸化アンチモン１．５重量部以上７重量部未満を含むポリエステル樹脂組成物を溶融紡糸した実施例１〜８のポリエステル系人工毛髪用繊維は、繊維軸方向に対して平行方向の断面において、３６０μｍ２あたりに、針状比が２以上２０以下且つ対角幅が０．０５μｍ以上である臭素化エポキシ系難燃剤の凝集体を５０個以上有していた。また、繊維軸方向に対して平行方向の断面において、３６０μｍ２あたりに、針状比が２．５以上１００/７以下且つ対角幅が０．０７μｍ以上である臭素化エポキシ系難燃剤の凝集体を４０個以上有していた。また、繊維軸方向に対して平行方向の断面において、３６０μｍ２あたりに、針状比が２０/７以上１００/９以下且つ対角幅が０．０９μｍ以上である臭素化エポキシ系難燃剤の凝集体を１０個以上有していた。これにより、人毛に近似した光沢を有するとともに、触感も良好である。【００７９】
また、実施例１〜８のポリエステル系人工毛髪用繊維は、繊維軸方向に対して平行方向の断面において、３０３６μｍ２あたりに、対角幅が０．１５μｍ以上０．８μｍ未満且つ針状比が０超６未満である臭素化エポキシ系難燃剤の凝集体を３００個以上有するとともに、対角幅が０．８μｍ以上である臭素化エポキシ系難燃剤の凝集体を２０個以下有する。これにより、人毛に近似した光沢を有するとともに、触感も良好である。特に、濃色に着色した場合も、人毛に近似した光沢を有するとともに、触感も良好である。【００８０】
一方、比較例１〜６のポリエステル系繊維は、繊維軸方向に対して平行方向の断面において、３６０μｍ２あたりに、針状比が２以上２０以下且つ対角幅が０．０５μｍ以上である臭素化エポキシ系難燃剤の凝集体を５０個未満有していた。また、繊維軸方向に対して平行方向の断面において、３０３６μｍ２あたりに、対角幅が０．１５μｍ以上０．８μｍ未満且つ針状比が０超６以下である臭素化エポキシ系難燃剤の凝集体を３００個より少なく有し、或いは、対角幅が０．８μｍ以上である臭素化エポキシ系難燃剤の凝集体を２０個より多く有していた。比較例では、人毛に近似した光沢と触感を兼ね備えたポリエステル系人工毛髪用繊維が得られなかった。
【図８】
2013172387.tif 000006
【図１】
2013172387.tif 000007
【図２】
2013172387.tif 000008
【図３】
2013172387.tif 000009
【図４】
2013172387.tif 000010
【図５】
2013172387.tif 000011
【図６】
2013172387.tif 000012
【図７】
2013172387.tif 000013
【国際調査報告】
2013172387.tif 000014
2013172387.tif 000015